(57)【特許請求の範囲】
【請求項１】
緯糸とは異なる経糸を有する織製された布帛を含む熱防護用衣料物品であって、前記布帛が前記物品の内面および外面を形成し、さらに前記布帛が経浮きまたは緯浮きで綾織りされており、
ａ）前記物品の前記外面の過半部分が前記布帛の前記経糸である第１糸であり、かつ前記物品の前記内面の過半部分が前記布帛の前記緯糸である第２糸であるか、または
ｂ）前記物品の前記外面の過半部分が前記布帛の緯糸である第１糸であり、かつ前記物品の前記内面の過半部分が前記布帛の前記経糸である第２糸であるか
のいずれかであり、かつ
前記物品の前記外面の前記過半部分を形成する前記第１糸が、親水性繊維および第１難燃繊維を含み、前記糸の少なくとも２５重量パーセントが親水性繊維であり、かつ
前記物品の前記内面の前記過半部分を形成する前記第２糸が、疎水性である第２難燃繊維を少なくとも８０重量パーセント含み、
前記綾織りが、１／２、２／１、１／３又は３／１綾織りであり、第１糸がステープル繊維製である、
物品。
【請求項２】
緯糸とは異なる経糸を有する織製された布帛を含む熱防護用衣料物品であって、前記布帛が前記物品の内面および外面を形成し、さらに前記布帛が経浮きまたは緯浮きで綾織りされており、
ａ）前記物品の前記外面の過半部分が前記布帛の前記経糸である第１糸であり、かつ前記物品の前記内面の過半部分が前記布帛の前記緯糸である第２糸であるかまたは
ｂ）前記物品の前記外面の過半部分が前記布帛の緯糸である第１糸であり、かつ前記物品の前記内面の過半部分が前記布帛の前記経糸である第２糸であるか
のいずれかであり、
前記物品の前記外面の前記過半部分を形成する前記第１糸が、親水性の第１難燃繊維を少なくとも２５重量パーセント含み、かつ
前記物品の前記内面の前記過半部分を形成する前記第２糸が、疎水性である第２難燃繊維を少なくとも８０重量パーセント含み、
前記綾織りが、１／２、２／１、１／３又は３／１綾織りであり、第１糸がステープル繊維製である、
物品。
【請求項３】
経浮きで綾織りされた単層布帛から作製されたカバーオール物品、シャツ物品、またはズボン物品であって、前記布帛が緯糸と異なる経糸を有し、前記布帛が前記物品の内面および外面を形成し、
ａ）前記物品の前記外面の過半部分が前記布帛の前記経糸である第１糸であり、かつ前記物品の前記内面の過半部分が前記布帛の前記緯糸である第２糸であるかまたは
ｂ）前記物品の前記外面の過半部分が前記布帛の緯糸である第１糸であり、かつ前記物品の前記内面の過半部分が前記布帛の前記経糸である第２糸であるか
のいずれかであり、かつ
前記物品の前記外面の前記過半部分を形成する前記第１糸が、
ｉ）親水性繊維および第１難燃繊維を含み、前記糸の少なくとも２５重量パーセントが親水性繊維であるかまたは
ｉｉ）親水性の第１難燃繊維を少なくとも２５重量パーセント含むか
のいずれかであり、かつ
前記物品の前記内面の前記過半部分を形成する前記第２糸が、疎水性である第２難燃繊維を少なくとも８０重量パーセント含み、
前記綾織りが、１／２、２／１、１／３又は３／１綾織りであり、第１糸がステープル繊維製である、
物品。
【発明の詳細な説明】
【技術分野】
【０００１】
本発明は、衣服を含む熱防護用衣料物品の構造であって、布帛の組成および構造ならびに当該物品中における布帛の配置によって、高温または高湿度の環境（すなわち着用者が多量に発汗する環境）下における快適性を改善することができる、構造に関する。
【発明の概要】
【発明が解決しようとする課題】
【０００２】
熱防護用衣料物品に最も効果の高い防護性を付与しようとする場合、その布帛には、熱的事象において十分に機能するアラミド繊維等の繊維が使用される傾向がある。残念なことに、この種の多くの繊維は水分率がより低く、したがって、ある種の環境下においては不快感が比較的高くなる可能性がある。個人を高温の熱的事象から保護するために設計された衣料は、危険な環境下で着用した場合にのみ有益である。この衣料が、特に発汗量が多くなる高温および高湿度環境下において着用者に不快感を与えるようなものである場合、防護衣の着用が敬遠されがちになり、負傷の危険性を冒すことになる。したがって、熱防護用衣服の快適性に何らかの改善が施されることは喜ばしいことである。
【課題を解決するための手段】
【０００３】
本発明は、経糸と緯糸が異なる織布を含む熱防護用衣料物品であって、この布帛が当該物品の内面および外面を形成し、さらにこの布帛が経浮き(warp-faced)または緯浮き(weft-faced)で綾織りされており、ａ）物品外面の過半部分が布帛の経糸である第１糸であり、かつ物品内面の過半部分が布帛の緯糸である第２糸であるか、またはｂ）物品外面の過半部分が布帛の緯糸である第１糸であり、かつ物品内面の過半部分が布帛の経糸である第２糸であるかのいずれかである、物品に関する。物品外面の過半部分を形成する第１糸は親水性繊維および第１難燃繊維を含み、この糸の少なくとも２５重量パーセントは親水性繊維である。物品内面の過半部分を形成する第２糸は疎水性である第２難燃繊維を少なくとも８０重量パーセント含む。
【発明を実施するための形態】
【０００４】
本発明は、熱防護用衣料物品であって、物品外面の過半部分を形成する、親水性繊維および第１難燃繊維を含む第１糸であって、少なくとも２５重量パーセントが親水性繊維である第１糸と、物品内面の過半部分を形成する、疎水性である第２難燃繊維を少なくとも８０重量パーセントを含む第２糸とを組み込んだ、経浮きまたは緯浮きで綾織りされた織布を含む物品に関する。この経浮きまたは緯浮きの組織においては、湿潤時間（ｗｅｔｔｉｎｇ  ｔｉｍｅ）すなわち水滴が布帛表面に侵入するまでに要する時間は、露出している親水性繊維の割合がより高い布帛の表側すなわち外面側の方が驚くほど長いことと、露出している疎水性繊維の割合がより高い布帛の身体側すなわち内面側の方が湿潤時間が驚くほど短いこととが見出された。単層布帛が二面構造を有することにより、内面から外面（親水性繊維がより多く存在する方）への水の吸い上げが促されると考えられている。幾つかの実施形態においては、布帛およびこの布帛を含む物品は、内面の湿潤時間が６秒未満であると同時に、外面の湿潤時間が少なくとも６秒以上である。
【０００５】
本発明は、経浮きまたは緯浮きで綾織りされた織布を含む熱防護用衣料物品に関する。綾織りは、それぞれ緯糸（ｗｅｆｔ、ｆｉｌｌｉｎｇ  ｙａｒｎ）が右または左方向に進みながら経糸と交錯して浮きを作ることにより、はっきりと現れる綾目を形成するものである。この綾目は畝としても知られる。浮きとは、糸が、相対する方向からの糸を２本以上越えて交差している部分である。綾織りにはその複雑さに応じて３枚以上の綜絖が必要である。綾織りは分数（例えば２／１）で表されることが多く、分子は、緯糸を挿入する際に上昇させる綜絖の枚数（したがって、交差する糸条の数、この例では２枚）、分母は下降させる綜絖の枚数（この例では１枚）を意味する。２／１という分数は「２本浮き、１本沈み」と読むことになる。綾織りを織製するのに必要な綜絖の最小枚数は分数の数字を合計することにより求めることができる。上述した例の場合、綜絖の枚数は３枚である（平織りの場合この分数は１／１となる）。
【０００６】
経浮きの綾織りとは、布帛の表側に経糸の方が多く現れているもの、例えば、２／１または３／１綾織りを意味する。緯浮きの綾織りとは、布帛の表側に緯糸の方が多く現れているもの、例えば、１／２または１／３綾織りを意味する。
【０００７】
経浮きまたは緯浮きの綾織りで織製された本布帛は、経糸と緯糸が異なるものである。好ましい実施形態においては、この織布は１種類のみの経糸および１種類のみの緯糸を有し、布帛は単層布帛である。
【０００８】
この布帛は本物品の内面および外面を形成し、この布帛が経浮きまたは緯浮きの綾織りであるため、物品外面の過半部分が布帛の経糸である第１糸となり、かつ物品内面の過半部分が布帛の緯糸である第２糸となるか、または物品外面の過半部分が布帛の緯糸である第１糸となり、物品内面の過半部分が布帛の経糸である第２糸となる。
【０００９】
第１の実施形態においては、物品外面の過半部分を形成する第１糸は親水性繊維および第１難燃繊維を含む少なくとも２種類の繊維を含み、この糸の少なくとも２５重量パーセントは親水性繊維である。幾つかの実施形態においては、親水性繊維は、セルロース系繊維、羊毛繊維、またはこれらの混合物である。セルロース系繊維は、レーヨン繊維、ビスコース繊維、綿繊維、リヨセル繊維、またはこれらの混合物とすることができる。必要に応じ、セルロース系繊維に、繊維が親水性を維持する範囲内で難燃剤を付与することができる。
【００１０】
本明細書において用いられる親水性繊維とは、試験方法ＡＳＴＭ  Ｄ２６５４−８９ａ  Ｔｅｓｔ  Ｍｅｔｈｏｄｓ  ｆｏｒ  Ｍｏｉｓｔｕｒｅ  ｉｎ  Ｔｅｘｔｉｌｅｓに従い測定された水分率が６重量パーセント以上の繊維である。さらに、本明細書において用いられる水分率とは、絶乾状態の繊維が標準的な温度および相対湿度すなわち２０摂氏度（±１度）および相対湿度（６５パーセント±２パーセント）の空気中で吸収するであろう水分の百分率である。
【００１１】
物品外面の過半部分を形成する第１糸はさらに第１難燃繊維を含む。幾つかの実施形態においては、この繊維は、モダクリル繊維、アラミド繊維、ポリアレーンアゾール（ｐｏｌｙａｒｅｎａｚｏｌｅ）繊維、ポリスルホン繊維、またはこれらの混合物である。アラミド繊維は、パラ系アラミド繊維、メタ系アラミド繊維、またはこれらの混合物とすることができる。ポリアレーンアゾール繊維は、商業上はＰＢＩ繊維としても知られるポリビベンザゾール（ｐｏｌｙｂｉｂｅｎｚａｚｏｌｅ）繊維とすることができる。
【００１２】
第２の実施形態においては、物品外面の過半部分を形成する第１糸は、親水性の第１難燃繊維を少なくとも２５重量パーセント含む。好ましくは、この親水性第１難燃繊維は、本質的に難燃性を有するポリマーから作製されており、試験方法ＡＳＴＭ  Ｄ２６５４−８９ａ  Ｔｅｓｔ  Ｍｅｔｈｏｄｓ  ｆｏｒ  Ｍｏｉｓｔｕｒｅ  ｉｎ  Ｔｅｘｔｉｌｅｓに従い測定された繊維の水分率が６重量パーセント以上である。幾つかの実施形態においては、この難燃繊維は、ポリオキサジアゾールポリマーから作製される。幾つかの実施形態においては、第１糸は、この親水性第１難燃繊維のみから作製されている。耐摩耗性が所望される場合、ナイロンまたは他の耐摩耗性熱可塑性繊維を２０重量パーセントまで（一般には５〜２０重量パーセント）糸に含有させることができる。
【００１３】
物品内面の過半部分を形成する第２糸は、疎水性である第２難燃繊維を少なくとも８０重量パーセント含む。本明細書において用いられる疎水性繊維とは、試験方法ＡＳＴＭ  Ｄ２６５４−８９ａ  Ｔｅｓｔ  Ｍｅｔｈｏｄｓ  ｆｏｒ  Ｍｏｉｓｔｕｒｅ  ｉｎ  Ｔｅｘｔｉｌｅｓに従い測定された水分率が６重量パーセント未満の繊維である。幾つかの実施形態においては、この繊維は、モダクリル繊維、アラミド繊維、ポリアレーナゾール繊維、ポリスルホン繊維、またはこれらの混合物である。アラミド繊維は、パラ系アラミド繊維、メタ系アラミド繊維、またはこれらの混合物とすることができる。幾つかの好ましい実施形態においては、第２糸は１００％メタ系アラミド繊維である。
【００１４】
上述の糸中の繊維の重量百分率は、上に指定した成分（すなわち、糸中におけるこれらの指定成分の総重量）を基準とする。「糸」とは、製織、製編、もしくは編組（ｂｒａｉｄｉｎｇ、ｐｌａｉｔｉｎｇ）、またはそれ以外の方法で繊維材料または布帛を作製するために使用することができる連続した撚り線を形成するための、繊維を紡績または合撚した集合体を意味する。幾つかの好ましい実施形態においては、繊維はステープル繊維である。
【００１５】
幾つかの好ましい実施形態においては、第１難燃繊維と第２難燃繊維は異なるものである。しかしながら、他の幾つかの実施形態においては、第１難燃繊維および第２難燃繊維は同一の繊維であってもよい。
【００１６】
幾つかの実施形態においては、第１糸または第２糸の一方または両方が、モダクリル繊維およびセルロース系繊維の混繊物（ｂｌｅｎｄ）を含む。幾つかの実施形態においては、第１糸または第２糸の一方または両方がＦＲレーヨン繊維およびアラミド繊維の混繊物を含む。
【００１７】
幾つかの実施形態においては、本物品は、外面の過半部分を形成する第１糸が、リヨセル繊維を２５〜５０重量パーセント、モダクリル繊維を３５〜７０重量パーセント、およびパラ系アラミド繊維を５〜１５重量パーセントを含み、内面の過半部分を形成する第２糸が、メタ系アラミド繊維を１００％を含む、経浮きまたは緯浮きの織布を含む。幾つかの好ましい実施形態においては、本物品は、外面の過半部分を形成する第１糸が、リヨセル繊維を３５〜４５重量パーセント、モダクリル繊維を４０〜６０重量パーセント、およびパラ系アラミド繊維を５〜１５重量パーセントを含み、内面の過半部分を形成する第２糸が、メタ系アラミド繊維を１００％を含む、経浮きまたは緯浮きの織布を含む。
【００１８】
幾つかの実施形態においては、本物品は、外面の過半部分を形成する第１糸が、ＦＲレーヨン繊維を４０〜６０重量パーセント、メタ系アラミド繊維を２０〜４０重量パーセント、およびナイロン繊維を２０重量パーセントまでを含み、内面の過半部分を形成する第２糸が、メタ系アラミド繊維を１００％を含む、経浮きまたは緯浮きの織布を含む。幾つかの好ましい実施形態においては、本物品は、外面の過半部分を形成する第１糸が、ＦＲレーヨン繊維を４５〜５５重量パーセント、メタ系アラミド繊維を２５〜３５重量パーセント、およびナイロン繊維を２０重量パーセントまでを含み、内面の過半部分を形成する第２糸が、メタ系アラミド繊維を１００％を含む、経浮きまたは緯浮きの織布を含む。
【００１９】
他の幾つかの実施形態においては、本物品は、外面の過半部分を形成する第１糸が、親水性のポリオキサジアゾール繊維を１００重量パーセントを含み、内面の過半部分を形成する第２糸が、メタ系アラミド繊維を１００％を含む、経浮きまたは緯浮きの織布を含む。他の幾つかの実施形態においては、本物品は、外面の過半部分を形成する第１糸が、親水性のポリオキサジアゾール繊維を８０〜９５重量パーセントおよびナイロン繊維を５〜２０重量パーセントを含み、内面の過半部分を形成する第２糸が、メタ系アラミド繊維を１００％を含む、経浮きまたは緯浮きの織布を含む。
【００２０】
本明細書において用いられる「アラミド」は、アミド（−ＣＯＮＨ−）結合の少なくとも８５％が２個の芳香族環に直接結合しているポリアミドを意味する。アラミドと一緒に添加剤を使用してもよく、実際、最大で１０重量パーセントもの量の他の高分子材料をアラミドと混合することができることまたはアラミドの１０パーセントものジアミンを他のジアミンで置き換えるかもしくはアラミドの１０パーセントものジ酸クロリドを他のジ酸クロリドで置き換えたコポリマーを使用することができることが見出されている。好適なアラミド繊維は、Ｍａｎ−Ｍａｄｅ  Ｆｉｂｅｒｓ−−Ｓｃｉｅｎｃｅ  ａｎｄ  Ｔｅｃｈｎｏｌｏｇｙ、第２巻、Ｆｉｂｅｒ−Ｆｏｒｍｉｎｇ  Ａｒｏｍａｔｉｃ  Ｐｏｌｙａｍｉｄｅｓと題した項、ｐ．２９７、Ｗ・Ｂｌａｃｋら、Ｉｎｔｅｒｓｃｉｅｎｃｅ  Ｐｕｂｌｉｓｈｅｒｓ、１９６８に記載されている。アラミド繊維は、米国特許第４，１７２，９３８号明細書、米国特許第３，８６９，４２９号明細書、米国特許第３，８１９，５８７号明細書、米国特許第３，６７３，１４３号明細書、米国特許第３，３５４，１２７号明細書、および米国特許第３，０９４，５１１号明細書にも開示されている。メタ系アラミドはアミド結合が互いにメタ位にあるアラミドであり、パラ系アラミドはアミド結合が互いにパラ位にあるアラミドである。最も使用頻度の高いアラミドはポリ（メタフェニレンイソフタルアミド）およびポリ（パラフェニレンテレフタルアミド）である。
【００２１】
メタ系アラミド繊維を糸に使用した場合は、限界酸素指数（ＬＯＩ）が約２６である難燃性の炭化物形成繊維となる。メタ系アラミド繊維は、火炎暴露による糸の損傷の拡散も阻止する。メタ系アラミド繊維は、弾性率および伸びの物理的特性のバランスを有していることから、従来のシャツ、ズボン、およびカバーオールの形態で作業服（ｉｎｄｕｓｔｒｉａｌ  ａｐｐａｒｅｌ）として着用することが意図された単層布の衣服に有用な快適な布帛にもなる。
【００２２】
難燃レーヨン繊維とは、１種または複数種の難燃剤を有し、繊維の引張強さが少なくとも２グラム毎デニールであるレーヨン繊維を意味する。難燃剤として二酸化ケイ素をポリケイ酸の形態で含むセルロース系またはレーヨン繊維は特別に除外される。それは、この種の繊維の繊維引張強さが低いためである。また、この種の繊維は炭化物形成が良好であるものの、リン化合物や他の難燃剤を含有する繊維と比較すると垂直燃焼性が相対的に劣っている。
【００２３】
レーヨン繊維は当該技術分野において周知の人造繊維であり、全体として再生セルロースから構成されるが、ヒドロキシル基の水素の１５％以下が置換基で置き換えられた再生セルロースも含まれる。このようなものとして、ビスコース法、銅アンモニア法、ならびに現在では既に用いられていないニトロセルロース法および鹸化アセテート法で作製された糸が挙げられる。しかしながら、好ましい実施形態においては、ビスコース法が使用される。一般に、レーヨンは、木材パルプ、綿花リンター、または他の植物性物質をビスコース原液中に溶解させたものから得られる。この液を酸−塩凝固浴（ａｃｉｄ−ｓａｌｔ  ｃｏａｇｕｌａｔｉｎｇ  ｂａｔｈ）中に押し出して延伸することにより連続フィラメントが得られる。このフィラメントを複数本合わせて糸を形成することもできるし、あるいはステープルに切断して、さらに紡績糸（ｓｐｕｎ  ｓｔａｐｌｅ  ｙａｒｎ）に加工することもできる。本明細書において用いられるレーヨン繊維には、リヨセル繊維として知られるものも包含される。
【００２４】
難燃剤をレーヨン繊維中に取り込ませるには、難燃薬剤（ｆｌａｍｅ  ｒｅｔａｒｄａｎｔ  ｃｈｅｍｉｃａｌ）を原液に添加して、難燃剤をレーヨン繊維に練り込み紡糸するか、レーヨン繊維を難燃剤でコーティングするか、レーヨン繊維を難燃剤と接触させて繊維に難燃剤を吸収させるか、または難燃剤をレーヨン繊維中に取り込むことができる他の任意の方法を用いることができる。一般的には、１種または複数種の難燃剤を含有するレーヨン繊維には難燃性を示す「ＦＲ」が付記される。好ましい実施形態においては、ＦＲレーヨンは難燃剤を練り込み紡糸（ｓｐｕｎ−ｉｎ）したものである。
【００２５】
ＦＲレーヨンは水分率が高いので、布帛に快適性を付与する成分になると考えられている。  ＦＲレーヨン繊維は、１種または複数種の様々な市販の難燃剤を含むことができ、例えば、Ｓａｎｄｏｚより入手可能なＳａｎｄｏｌａｓｔ  ９０００（登録商標）等の特定のリン化合物等が挙げられる。難燃剤として様々な化合物を使用することができるが、好ましい実施形態においては、難燃剤はリン化合物系である。有用なＦＲレーヨン繊維は、日本国のダイワボウレーヨン株式会社よりＤＦＧ「難燃ビスコースレーヨン」の名称で入手可能である。他の有用なＦＲレーヨン繊維は、Ｌｅｎｚｉｎｇ  ＡＧよりＶｉｓｃｏｓｅ  ＦＲの名称で入手可能である（ＡｕｓｔｒｉａのＬｅｎｚｉｎｇ  Ｆｉｂｅｒｓより入手可能なＬｅｎｚｉｎｇ  ＦＲ（登録商標）としても周知である）。 
【００２６】
モダクリル繊維とは、主としてアクリロニトリルを含むポリマーから作製されたアクリル系合成繊維を意味する。好ましくは、このポリマーは、アクリロニトリルを３０〜７０重量パーセントおよびハロゲン含有ビニルモノマーを７０〜３０重量パーセントを含むコポリマーである。ハロゲン含有ビニルモノマーは、例えば、塩化ビニル、塩化ビニリデン、臭化ビニル、臭化ビニリデン等から選択される少なくとも１種のモノマーである。共重合可能なビニルモノマーは、例えば、アクリル酸、メタクリル酸、この種の酸の塩またはエステル、アクリルアミド、メチルアクリルアミド、酢酸ビニル等である。
【００２７】
好ましいモダクリル繊維は、アクリロニトリルを塩化ビニリデンと組み合わせたコポリマーであり、このコポリマーは、難燃性を改善するための１種または複数種の酸化アンチモンをさらに含む。この種の有用なモダクリル繊維としては、これらに限定されるものではないが、米国特許第３，１９３，６０２号明細書に開示されている三酸化アンチモンを２重量パーセントを含む繊維、米国特許第３，７４８，３０２号明細書に開示されている、少なくとも２重量パーセント、好ましくは８重量パーセント以下の量で存在する様々な酸化アンチモンと一緒に作製された繊維、および米国特許第５，２０８，１０５号明細書および米国特許第５，５０６，０４２号明細書に開示されている、アンチモン化合物を８〜４０重量パーセントを含む繊維が挙げられる。
【００２８】
モダクリル繊維は、糸中において、典型的にはＬＯＩがアンチモン誘導体の添加量に応じて少なくとも２８である難燃性炭化物形成繊維となる。モダクリル繊維はまた、火炎暴露による糸の損傷の拡散も阻止する。モダクリル繊維は難燃性が非常に高いが、その一方で、単独では糸またはその糸から作製された布帛に十分な引張強さが付与されず、電気アーク暴露時に所望の水準の耐破れ性が得られない。また、モダクリル繊維単独では、ＮＦＰＡ  ２１１２またはＡＳＴＭ  Ｆ１５０６の要求事項（試験方法はＡＳＴＭ  Ｄ６４１３に従う）を満たす炭化能力（ｃｈａｒ  ｐｅｒｆｏｒｍａｎｃｅ）も得られない。
【００２９】
糸にナイロン繊維を追加して使用すると布帛の耐摩耗性が改善される。ナイロンは、高分子鎖の必須部分としてアミド基（−ＮＨ−ＣＯ−）の繰り返しを有する長鎖合成ポリアミドであり、一般的なナイロンの例として、ナイロン６６（ポリヘキサメチレンジアミンアジパミド）およびナイロン６（ポリカプロラクタム）の２種類が挙げられる。他のナイロンとして、１１−アミノ−ウンデカン酸から製造されるナイロン１１、ならびにヘキサメチレンジアミンおよびセバシン酸の縮合物から製造されるナイロン６１０を挙げることができる。幾つかの好ましい実施形態においては、ナイロンはナイロン６１０、ナイロン６、ナイロン６６またはこれらの混合物である。
【００３０】
メタ系アラミド繊維を使用する場合、幾つかの実施形態においては、結晶化度が約２０〜５０パーセントの範囲にある繊維を使用することが望ましい。メタ系アラミド繊維は、糸およびその糸から形成された布帛にさらなる引張強さを付与する。モダクリルおよびメタ系アラミド繊維の組合せは非常に難燃性が高いが、糸およびその糸から作製された布帛には、電気アーク暴露時に所望の水準の耐破れ性を得るための十分な引張強さが付与されない。幾つかの実施形態においては、メタ系アラミド繊維の結晶化度は少なくとも２０％、より好ましくは少なくとも２５％である。これは例示目的であるが、最終繊維の形成を容易にするための実用上の結晶化度の上限は５０％である（しかしながら、より高い百分率が好適とみなされる）。一般に、結晶化度は、２５〜４０％の範囲内であろう。この結晶化度を有する市販のメタ系アラミド繊維は、例えば、Ｅ．Ｉ．ｄｕ  Ｐｏｎｔ  ｄｅ  Ｎｅｍｏｕｒｓ＆Ｃｏｍｐａｎｙ（Ｗｉｌｉｍｉｎｇｔｏｎ，Ｄｅｌａｗａｒｅ）より入手可能なＮｏｍｅｘ（登録商標）Ｔ４５０である。メタ系アラミド繊維の結晶化度は２種類の方法の一方で測定される。第１の方法は、空隙のない繊維に用いられ、第２の方法は、完全に空隙を有しないわけではない繊維に用いられる。
【００３１】
第１の方法におけるメタ系アラミドの結晶化度（％）は、最初に、良質の基本的に空隙のない試料を用いて結晶化度に関する直線性の検量線を作成することによって決定する。このような空隙のない試料の場合、比体積（１／密度）は、２相モデルを用いた場合の結晶化度と直接関連づけることができる。試料の密度は密度勾配管で測定する。ｘ線散乱法により非晶質であることが確認されたメタ系アラミドフィルムを測定することにより、平均密度が１．３３５６ｇ／ｃｍ3であることがわかった。次いで、完全に結晶性のメタ系アラミド試料の密度は、ｘ線による単位格子の大きさから１．４６９９ｇ／ｃｍ3であると決定された。結晶化度が０％および１００％であるこれらの両端を確立してしまえば、この直線的な関係から、任意の空隙を有しない実験用試料の結晶化度（密度は既知）を決定することができる：
【数１】
0006037405.tif 000002
【００３２】
多くの繊維試料は空隙を全く含まないというわけではないので、結晶化度の決定に好ましい方法はラマン分光法である。ラマン測定は空隙の含有量の影響を受けないので、空隙の有無に関わらず、１６５０−１ｃｍのカルボニル伸縮の相対強度を任意の形態のメタ系アラミドの結晶化度測定に使用することができる。これを達成するために、空隙が最小限であり、上述した密度測定によって予め決定しておいた既知の結晶化度を有する試料を使用して、１００２ｃｍ−１の環伸縮モードの強度に対し標準化した１６５０ｃｍ−１のカルボニル伸縮強度と結晶化度との間の直線的な関係を構築した。Ｎｉｃｏｌｅｔ  Ｍｏｄｅｌ  ９１０  ＦＴ−ラマン分光器を使用し、密度検量線に依存する結晶化度（％）に関する以下の経験的関係を構築した：
【数２】
0006037405.tif 000003
（式中、Ｉ（１６５０ｃｍ−１）は、メタ系アラミド試料のその点におけるラマン強度である）。この強度を用いることにより、この式から実験試料の結晶化度（％）が求められる。
【００３３】
メタ系アラミド繊維は、溶液から紡糸し、急冷し、さらなる熱または化学処理を行わずにガラス転移温度未満の温度を用いて乾燥した場合、得られる結晶化度はごく低水準である。このような繊維の結晶化度（％）をラマン散乱法を用いて測定すると、繊維の結晶化度は１５パーセント未満である。結晶化度の低いこのような繊維は、熱および化学的手段を用いて結晶化させることができる非晶質メタ系アラミド繊維と見なされる。結晶化度は、ポリマーのガラス転移温度以上で熱処理することによって増大させることができる。このような熱の適用は、典型的には、繊維に所望の量の結晶化度を付与するのに十分な時間、繊維を張力下で加熱されたロールと接触させることによって実施される。
【００３４】
ｍ−アラミド繊維の結晶化度は化学処理によって増大させることができ、幾つかの実施形態においては、このことには、布帛に組み込む前に繊維を着色、染色、または疑似染色（ｍｏｃｋ  ｄｙｅ）する方法が含まれる。幾つかの方法が、例えば、米国特許第４，６６８，２３４号明細書、米国特許第４，７５５，３３５号明細書、米国特許第４，８８３，４９６号明細書、および米国特許第５，０９６，４５９号明細書に開示されている。染料キャリアとしての周知の染色助剤を使用して、アラミド繊維による染料のピックアップの増加を促進してもよい。有用な染料キャリアとしては、アリールエーテル、ベンジルアルコール、アセトフェノンおよびこれらの混合物が挙げられる。糸にパラ系アラミド繊維を加えると、この糸から作製された布帛の火炎暴露後の耐収縮性および耐破れ性をさらに幾らか高めることができる。糸がパラ系アラミド繊維を多量に含むと、その糸を含む衣服の着用者が不快感を覚える可能性がある。糸は、パラ系アラミド繊維を５〜２０重量パーセント、幾つかの実施形態においては、糸は、パラ系アラミド繊維を５〜１５重量パーセント有する。
【００３５】
損傷しやすい電気機器を扱う作業者や可燃性蒸気の近くで作業する作業者にとって静電気放電は危険源となる可能性があるため、第１糸または第２糸は帯電防止成分を含んでいてもよい。例示的な例として、スチール繊維、炭素繊維、または既存の繊維に炭素を組み込んだものが挙げられる。帯電防止成分を糸に追加する場合、帯電防止成分は糸全体の１〜３重量パーセントの量で、ほぼ同量の第１または第２難燃繊維と置き換わる形で存在する。
【００３６】
米国特許第４，６１２，１５０号明細書（Ｄｅ  Ｈｏｗｉｔｔに付与）および米国特許第３，８０３４５３号明細書（Ｈｕｌｌに付与）には、特に有用な導電繊維が記載されており、熱可塑性繊維中にカーボンブラックが分散されることにより、繊維に帯電を防止するコンダクタンスが付与される。好ましい帯電防止繊維は、カーボン芯／ナイロン鞘繊維である。帯電防止繊維を使用することにより、帯電性が低減された糸、布帛、および衣服が得られ、したがって、見かけの電界強度および煩わしい静電気が低減される。ステープル糸は、必要とされる結晶化度が最終的な糸に存在するのであれば、これらに限定されるものではないが、リング紡績、コアスピニング、および空気を用いてステープル繊維を撚糸するムラタ空気紡績（Ｍｕｒａｔａ  ａｉｒ  ｊｅｔ  ｓｐｉｎｎｉｎｇ）等の空気紡績技術を含む紡績技術によって製造することができる。単糸を製造した場合は、次いで、これを布帛に変える前に、好ましくはこれらを引き揃えて少なくとも２本の単糸を含む双糸を形成する。
【００３７】
幾つかの好ましい実施形態においては、ＡＳＴＭ  Ｄ−６４１３−９９に従う布帛の炭化長は６インチ未満である。炭化長は繊維材料の難燃性の指標である。炭化物は、熱分解または不完全燃焼の結果として形成される炭素質の残さとして定義される。布帛の炭化長は、ＡＳＴＭ  ６４１３−９９の試験条件下で火炎に直接暴露された布帛の端部から、規定の引裂力を加えた後に視認できる布帛の損傷の最も遠い点までの距離として定義される。
【００３８】
幾つかの好ましい実施形態においては、布帛の目付に関し標準化された耐アーク性は、少なくとも１．２カロリー毎平方センチメートル毎オンス毎平方ヤード（０．１４８ジュール毎平方センチメートル毎グラム毎平方メートル）である。
【００３９】
経浮きまたは緯浮きで綾織りされた織布を含む熱防護用衣料物品は、目付が１３５〜４０７グラム毎平方メートル（４〜１２オンス毎平方ヤード）の範囲にある経浮きまたは緯浮きの綾織物の単層から基本的に作製されたカバーオール、シャツ、またはズボンの形態にすることができる。この種の衣服の例としては、消防士または軍人用のジャンプスーツおよびカバーオールが挙げられる。このような上下服は、典型的には消防服の上に着用され、森林火災を消火すべき地域にパラシュートで降下する際に使用することができる。他の衣服としては、非常に激しい熱的事象が起こる可能性がある化学処理産業や工業電力／施設（ｉｎｄｕｓｔｒｉａｌ  ｅｌｅｃｔｒｉｃａｌ／ｕｔｉｌｉｔｙ）等の状況下で着用することができるズボン、シャツ、手袋、アームカバー等を挙げることができる。
【００４０】
フラッシュ火災における布帛または衣服の性能は、ＡＳＴＭ  Ｆ１９３０の試験手順を用いて、試験用機器を装備したマネキンを使用することによって測定することができる。マネキンに被測定素材の衣類を着用させた後、バーナーの火炎に暴露する。マネキン全体に分布した温度センサーが、人体が同じ量の火炎に暴露された場合に体感するであろう温度として、マネキンに伝わる局部温度を測定する。標準的な火炎強度を想定し、人間が受けるであろう火傷の程度（すなわち、第２度、第３度等）および火傷を負う体の割合をマネキンの温度データから求めることができる。予測された体の火傷の程度が低いことは、実際の火災による危険に曝された場合に衣服がより高い防護性を提供することを示唆している。
【００４１】
ＮＦＰＡ  ２１１２基準に準ずるフラッシュ火災用防護衣に要求される最低限の性能は、３秒間の火炎暴露による体の火傷が５０％未満となることである。フラッシュ火災は一部の産業従事者にとって非常に現実的な脅威であり、また、個人が火炎に巻き込まれるであろう時間を完全に予測することは不可能であるため、防護衣用布帛および衣服のフラッシュ火災性能に何らかの改善を施すことによって生命が助かる可能性がある。特に、３秒間を超えて、例えば４秒間以上火災に暴露された場合の防護衣の防護性を向上させることができた場合、このことは、着用者がある程度保護された状態で危険を免れる時間が引き延ばされることを意味している。フラッシュ火災は作業者が経験する可能性のある熱的な脅威の中で最も過酷なものの１つであり、このような脅威は単純な火炎暴露よりもはるかに深刻である。
【００４２】
布帛の重量が６．５オンス毎平方ヤード未満である、上述の布帛から作製された衣服は、ＡＳＴＭ  Ｆ１９３０に従い４秒間火炎に暴露された場合に受けると予測される体の火傷を７０パーセント未満にすることに相当する熱防護を着用者に供すると同時に、ＡＳＴＭ  Ｆ１９５９およびＮＦＰＡ  ７０Ｅに従うカテゴリー２のアーク等級を維持していると考えられる。これは、３秒間暴露で予測される着用者の体の火傷を５０パーセント未満にするという最低基準から大幅に改善されている。一部の他の耐炎性布帛の場合、火傷は、その性質上、火炎暴露に対し基本的に指数関数的に増加する。衣服で火炎防護する場合、暴露時間が１秒間長くなることは生死を分け兼ねない可能性を意味する。
【００４３】
アーク等級に慣用されているカテゴリー等級付け体系には２種類ある。Ｎａｔｉｏｎａｌ  Ｆｉｒｅ  Ｐｒｏｔｅｃｔｉｏｎ  Ａｓｓｏｃｉａｔｉｏｎ（ＮＦＰＡ  ７０Ｅ）の場合は４つの異なるカテゴリーがあり、カテゴリー１はアークによる危険性が最も低く、カテゴリー４は危険性が最も高い。ＮＦＰＡ  ７０Ｅの体系に基づくと、カテゴリー１、２、３、および４は、布帛のアーク防護性能値（ａｒｃ  ｐｒｏｔｅｃｔｉｏｎ  ｖａｌｕｅ）がそれぞれ４、８、２５、および４０カロリー毎平方センチメートルであることに対応する。Ｎａｔｉｏｎａｌ  Ｅｌｅｃｔｒｉｃ  Ｓａｆｅｔｙ  Ｃｏｄｅ（ＮＥＳＣ）にも３つの異なるカテゴリーに等級付けする体系があり、カテゴリー１は最も危険性が低く、カテゴリー３は最も危険性が高い。ＮＥＳＣ体系に基づけば、カテゴリー１、２、および３は、布帛のアーク防護性能値がそれぞれ４、８、および１２カロリー毎平方センチメートルであることに対応する。したがって、ＡＳＴＭ  Ｆ１９５９の一連の標準的方法に従い測定されたアーク等級が８カロリー毎平方センチメートルである布帛または衣服は、カテゴリー２の危険性に耐えることができる。
【００４４】
幾つかの好ましい実施形態においては、本衣服は、目付に関し標準化された耐アーク性が少なくとも１．２カロリー毎平方センチメートル毎オンス毎平方ヤード（０．１４８ジュール毎平方センチメートル毎グラム毎平方メートル）である布帛から作製されている。
【００４５】
試験方法
糸、布帛、および衣服の水分率は、ＡＳＴＭ  Ｔｅｓｔ  Ｍｅｔｈｏｄ  Ｄ２６５４−８９に従い測定した。
【００４６】
布帛の耐アーク性は、ＡＳＴＭ  Ｆ−１９５９−９９「Ｓｔａｎｄａｒｄ  Ｔｅｓｔ  Ｍｅｔｈｏｄ  ｆｏｒ  Ｄｅｔｅｒｍｉｎｉｎｇ  ｔｈｅ  Ａｒｃ  Ｔｈｅｒｍａｌ  Ｐｅｒｆｏｒｍａｎｃｅ  Ｖａｌｕｅ  ｏｆ  Ｍａｔｅｒｉａｌｓ  ｆｏｒ  Ｃｌｏｔｈｉｎｇ」に従い測定する。
【００４７】
布帛の限界酸素指数（ＬＯＩ）は、ＡＳＴＭ  Ｇ−１２５−００「Ｓｔａｎｄａｒｄ  Ｔｅｓｔ  Ｍｅｔｈｏｄ  ｆｏｒ  Ｍｅａｓｕｒｉｎｇ  Ｌｉｑｕｉｄ  ａｎｄ  Ｓｏｌｉｄ  Ｍａｔｅｒｉａｌ  Ｆｉｒｅ  Ｌｉｍｉｔｓ  ｉｎ  Ｇａｓｅｏｕｓ  Ｏｘｉｄａｎｔｓ」に従い測定する。室温（初期）の酸素および窒素の混合物中において、布帛の有炎燃焼を助けるであろう酸素濃度（体積パーセントで表す）の下限値を、ＡＳＴＭ  Ｇ１２５／Ｄ２８６３の条件下で測定する。
【００４８】
布帛の熱防護性能は、ＮＦＰＡ  ２１１２「Ｓｔａｎｄａｒｄ  ｏｎ  Ｆｌａｍｅ  Ｒｅｓｉｓｔａｎｔ  Ｇａｒｍｅｎｔｓ  ｆｏｒ  Ｐｒｏｔｅｃｔｉｏｎ  ｏｆ  Ｉｎｄｕｓｔｒｉａｌ  Ｐｅｒｓｏｎｎｅｌ  Ａｇａｉｎｓｔ  Ｆｌａｓｈ  Ｆｉｒｅ」に従い測定する。熱防護性能（またはＴＰＰ）という用語は、布帛が火炎または放射熱に直接暴露された場合に布帛の内側の着用者の皮膚を布帛が連続的かつ確実に保護する能力に関連する。
【００４９】
フラッシュ火災防護レベル試験は、試験用布帛から作製された標準的なパターンのカバーオールを着用させた、試験用機器を装備したサーマルマネキンを使用して、ＡＳＴＭ  Ｆ−１９３０に従い実施した。
【００５０】
布帛の炭化長は、ＡＳＴＭ  Ｄ−６４１３−９９「Ｓｔａｎｄａｒｄ  Ｔｅｓｔ  Ｍｅｔｈｏｄ  ｆｏｒ  Ｆｌａｍｅ  Ｒｅｓｉｓｔａｎｃｅ  ｏｆ  Ｔｅｘｔｉｌｅｓ（Ｖｅｒｔｉｃａｌ  Ｍｅｔｈｏｄ）」に従い測定する。
【００５１】
布帛の各面すなわち各表面の湿潤時間を試験方法ＡＡＴＣＣ  ７９−２００７に従い測定した。この試験方法においては、試験片のピンと張った面に一定の高さから水滴を自由落下させる。次いで、水滴の鏡面反射が消失するまでに要する時間を測定し、これを湿潤時間として記録する。
【実施例】
【００５２】
実施例１
本実施例は、外面および内面を有し、外面が内面よりも親水性が高い布帛を例示するものである。異なる空気紡績糸を経糸および緯糸として使用して耐久性アークおよび熱防護布帛を作製した。
【００５３】
経糸は、モダクリル繊維を５０重量パーセント、リヨセル繊維を４０重量パーセント、およびパラ系アラミド繊維を１０重量パーセントのステープル繊維の緊密な混繊物から作製した。モダクリル繊維は、株式会社カネカからＰｒｏｔｅｘ（登録商標）Ｃとして市販されている周知の繊維である、アンチモン６．８％を含むＡＣＮ／ポリ塩化ビニリデンコポリマー繊維とした。リヨセル繊維は、ＬｅｎｚｉｎｇからＴｅｎｃｅｌ（登録商標）繊維として市販されている周知の再生セルロース繊維とした。パラ系アラミド繊維は、Ｅ．Ｉ．ｄｕ  Ｐｏｎｔ  ｄｅ  Ｎｅｍｏｕｒｓ  ａｎｄ  ＣｏｍｐａｎｙからＫｅｖｌａｒ（登録商標）２９繊維として市販されている周知のポリ（ｐ−フェニレンテレフタルアミド）（ＰＰＤ−Ｔ）繊維とした。モダクリル繊維、リヨセル繊維、およびパラ系アラミド繊維を打綿機（ｐｉｃｋｅｒ）で混打綿してスライバを作製し、綿紡方式の加工および空気精紡機を用いてステープル紡績糸を作製した。結果として得られた糸は１９．６ｔｅｘ（３０綿番手）の単糸であった。次いで、２本の単糸を合撚機で合撚することにより撚り数が１０回／インチの双糸を製造した。この糸を経糸として使用した。
【００５４】
緯糸は、メタ系アラミ繊維を９３重量パーセント、パラ系アラミド繊維を５重量パーセント、および帯電防止繊維を２重量パーセントのステープル繊維の緊密な混繊物から作製した。メタ系アラミド繊維は、Ｅ．Ｉ．ｄｕ  Ｐｏｎｔ  ｄｅ  Ｎｅｍｏｕｒｓ  ａｎｄ  ＣｏｍｐａｎｙからＮｏｍｅｘ（登録商標）ｔｙｐｅ  Ｔ４５５繊維として市販されている周知のポリ（ｍ−フェニレンイソフタルアミド）（ＭＰＤ−Ｉ）繊維とした。パラ系アラミド繊維は経糸に使用したものと同一のＰＰＤ−Ｔ繊維とした。帯電防止繊維は、ＩｎｖｉｓｔａからＰ１４０として市販されている周知の炭素芯ナイロン鞘繊維とした。メタ系アラミド繊維、パラ系アラミド繊維、および帯電防止繊維を打綿機で混打綿してスライバを作製し、綿紡方式の加工および空気精紡機を用いてステープル紡績糸を作製した。結果として得られた糸は１９．６ｔｅｘ（３０綿番手）の単糸であった。次いで、２本の単糸を合撚機で合撚することにより撚り数が１０回／インチの双糸を製造した。この糸を緯糸として使用した。
【００５５】
次いで、これらの糸を布帛の経糸および緯糸に使用して、シャトル織機で２×１の経浮きの綾織組織で織製した。この綾織物の生機の目付は１７０ｇ／ｍ2（５．５ｏｚ／ｙｄ2）であった。次いで、この綾織物の生機を熱水で洗い上げ、塩基性染料および反応染料を用いて液流染色し、乾燥させた。完成した綾織物の構造は、打込本数が経３１本×緯１６本／ｃｍ（経７７本×緯４７本／インチ）であり、目付は２０３ｇ／ｍ2（６．０ｏｚ／ｙｄ2）であった。
【００５６】
この布帛の目付に関し標準化された耐アーク性は、１．２カロリー毎平方センチメートル毎オンス毎平方ヤード（０．１４８ジュール毎平方センチメートル毎グラム毎平方メートル）である。
【００５７】
ＡＡＴＣＣ  ７９−２００７に従いこの布帛の各面の湿潤時間を測定した。これを表１に示す。驚くべきことに、これらの結果から、露出している親水性繊維の割合がより高い布帛の表側すなわち外面から水滴が消失するのに要する時間の方が長く、露出している疎水性繊維の割合がより高い布帛の身体側すなわち内面から水滴が消失するのに要する時間の方が短いことが分かる。単層布帛が二面構造を有することによって、より多くの親水性繊維が存在する外面への水の吸い上げが促されると考えられている。
【００５８】
表
0006037405.tif 000004
【００５９】
実施例２
布帛に使用した経糸を、モダクリル繊維を５０重量パーセント、リヨセル繊維を４０重量パーセント、およびパラ系アラミド繊維を１０重量パーセントのステープル繊維の緊密な混繊物から親水性ポリオキサジアゾールステープル繊維１００重量パーセントに置き換えたことを除いて実施例１を繰り返しても、同様の結果が得られる。
【００６０】
実施例３
経糸に使用した親水性ポリオキサジアゾール繊維の２０重量パーセントを耐摩耗性を改善するためのナイロン繊維に置き換え、さらに、緯糸中の５重量パーセントのパラ系アラミド繊維をメタ系アラミド繊維に置き換えることにより緯糸のステープル繊維の緊密な混繊物の最終組成をメタ系アラミド繊維を９８重量パーセントおよび帯電防止繊維を２重量パーセントとしたことを除いて実施例２を繰り返しても、同様の結果が得られる。
【００６１】
実施例４
経糸および緯糸を交換してこれらの糸から緯浮きの布帛を織製したことを除いて実施例１〜３を繰り返しても同様の結果が得られる。
【００６２】
実施例５
実施例１〜４の布帛の一部を様々な形状に裁断して縫い合わせることにより、各布帛を熱的危険源（ｔｈｅｒｍａｌ  ｈａｚａｒｄ）暴露時に有用な単層防護カバーオール、シャツ、およびズボンにする。
次に、本発明の態様を示す。
1.  緯糸とは異なる経糸を有する織製された布帛を含む熱防護用衣料物品であって、前記布帛が前記物品の内面および外面を形成し、さらに前記布帛が経浮きまたは緯浮きで綾織りされており、
ａ）前記物品の前記外面の過半部分が前記布帛の前記経糸である第１糸であり、かつ前記物品の前記内面の過半部分が前記布帛の前記緯糸である第２糸であるか、または
ｂ）前記物品の前記外面の過半部分が前記布帛の緯糸である第１糸であり、かつ前記物品の前記内面の過半部分が前記布帛の前記経糸である第２糸であるか
のいずれかであり、かつ
前記物品の前記外面の前記過半部分を形成する前記第１糸が、親水性繊維および第１難燃繊維を含み、前記糸の少なくとも２５重量パーセントが親水性繊維であり、かつ
前記物品の前記内面の前記過半部分を形成する前記第２糸が、疎水性である第２難燃繊維を少なくとも８０重量パーセントを含む、
物品。
2.  前記経浮きの綾織りが、１／２、２／１、１／３、または３／１の綾織りである、上記１に記載の物品。
3.  前記親水性繊維が、セルロース系繊維、羊毛繊維、またはこれらの混合物である、上記１に記載の物品。
4.  前記セルロース系繊維が、レーヨン繊維、ビスコース繊維、綿繊維、リヨセル繊維、またはこれらの混合物である、上記３に記載の物品。
5.  前記セルロース系繊維が、難燃剤を付与されている、上記４に記載の物品。
6.  前記第１または第２難燃繊維が、モダクリル繊維、アラミド繊維、ポリアレーナゾール繊維、ポリスルホン繊維、またはこれらの混合物である、上記１に記載の物品。
7.  前記第１または第２糸のいずれか一方または両方が、モダクリル繊維およびセルロース系繊維の混繊物を含む、上記１に記載の物品。
8.  前記第１または第２糸のいずれか一方または両方が、ＦＲレーヨン繊維およびアラミド繊維の混繊物を含む、上記１に記載の物品。
9.  ｉ）前記外面の前記過半部分を形成する前記第１糸が、リヨセル繊維を４０％、モダクリル繊維を５０％、およびパラ系アラミド繊維を１０％を含み、かつ
ｉｉ）前記内面の前記過半部分を形成する前記第２糸が、メタ系アラミド繊維を１００％を含む、上記１に記載の物品。
10.  ｉ）前記外面の前記過半部分を形成する前記第１糸が、ＦＲレーヨン繊維を５０％、メタ系アラミド繊維を３０％、およびナイロン繊維を２０％を含み、かつ
ｉｉ）前記内面の前記過半部分を形成する前記第２糸が、メタ系アラミド繊維を１００％を含む、上記１に記載の物品。
11.  緯糸とは異なる経糸を有する織製された布帛を含む熱防護用衣料物品であって、前記布帛が前記物品の内面および外面を形成し、さらに前記布帛が経浮きまたは緯浮きで綾織りされており、
ａ）前記物品の前記外面の過半部分が前記布帛の前記経糸である第１糸であり、かつ前記物品の前記内面の過半部分が前記布帛の前記緯糸である第２糸であるかまたは
ｂ）前記物品の前記外面の過半部分が前記布帛の緯糸である第１糸であり、かつ前記物品の前記内面の過半部分が前記布帛の前記経糸である第２糸であるか
のいずれかであり、
前記物品の前記外面の前記過半部分を形成する前記第１糸が、親水性の第１難燃繊維を少なくとも２５重量パーセント含み、かつ
前記物品の前記内面の前記過半部分を形成する前記第２糸が、疎水性である第２難燃繊維を少なくとも８０重量パーセントを含む、
物品。
12.  前記親水性の第１難燃繊維が、ポリオキサジアゾール繊維である、上記１１に記載の物品。
13.  前記第１糸が、耐摩耗性繊維をさらに含む、上記１１に記載の物品。
14.  前記耐摩耗性繊維が、ナイロン繊維である、上記１３に記載の物品。
15.  経浮きで綾織りされた単層布帛から作製されたカバーオール物品、シャツ物品、またはズボン物品であって、前記布帛が緯糸と異なる経糸を有し、前記布帛が前記物品の内面および外面を形成し、
ａ）前記物品の前記外面の過半部分が前記布帛の前記経糸である第１糸であり、かつ前記物品の前記内面の過半部分が前記布帛の前記緯糸である第２糸であるかまたは
ｂ）前記物品の前記外面の過半部分が前記布帛の緯糸である第１糸であり、かつ前記物品の前記内面の過半部分が前記布帛の前記経糸である第２糸であるか
のいずれかであり、かつ
前記物品の前記外面の前記過半部分を形成する前記第１糸が、
ｉ）親水性繊維および第１難燃繊維を含み、前記糸の少なくとも２５重量パーセントが親水性繊維であるかまたは
ｉｉ）親水性の第１難燃繊維を少なくとも２５重量パーセントを含むか
のいずれかであり、かつ
前記物品の前記内面の前記過半部分を形成する前記第２糸が、疎水性である第２難燃繊維を少なくとも８０重量パーセントを含む、
物品。